Brevet FR2624035A1 — publié le 19890609

La présente invention concerne d'une manière générale un procédé de fabrication de transferts de flocons en vue de l'obtention d'articles textiles. De manière plus spécifique, cette invention a pour objet des procédés de fabrication de transfert de flocons qui présentent une texture améliorée, notamment des transferts de flocons composés d'une pluralité de flocons pré- colorés. On connait à l'heure actuelle des procédés de base pour l'application d'une configuration ou d'un-dessin de flocons multicolores sur une surface. Le premier procédé est généralement désigné sous la dénomination de flocage direct. Le second procédé est mis en oeuvre à l'aide de transferts de flocons. Dans le premier exemple les flocons sont appliqués directement sur l#urface qui constitue le produit terminé. Du papier mural, des tapis et des éléments décoratifs pour l'ameublement sont produits de façon habituelle à l'aide de ce procédé. Un exemple de flocage direct est décrit dans le brevet américain Y' 3 793 de WJNUOWER. Ce procédé particulier de flocage direct est unique en ce qu'il permet l'utilisation de couleurs et de dimensions différentes des flocons, dans la méme surface ayant la configuration désirée et sur laquelle doit être déposéo le flocage.' L'adhésif est rendu collant et chaque couleur de flocons traverse un écran constituant un tamis qui limite cette couleur à la partie désirée de la couche adhésive. On obtient ainsi sur cette surface une configuration ou un dessin de flocons multicolores. Le flocage direct multicolore présente un certain nombre d'inconvénients. Il exige un processus précis comportant le contrôle de nombreuses variables et exigeant un équipement de flocage spécialisé ainsi qu'une ambiance dont le taux d'humidité relative doit être controlé. Lors du point de départ de la mise en oeuvre d'un tel procédé il peut résulter la production de nombreux articles non satisfaisants devant être mis au rebut étant donné que les différentes variables sont réglées lors d'essais comportant des erreurs, jusqu'à ce que le résultat désiré soit atteint. Ce processus est relativement lent étant donné que généralement un seul article à la fois peut être décoré. Par ailleurs, si l'article devant être décoré présente une surface non uniforme, comme c'est le cas de nombreux articles textiles, alors la densité des flocons, le contrôle, la vitesse et la qualité de la configuration ou du dessin finalement obtenu, c'est à 2 2624035 dire la précision des lignes de séparation des couleurs, des images franches et nettes etc... sont affectés de façon nuisible. On pense que jusqu'à présent l'utilisation du flocage direct a été limitée aux Etats Unis. Des exemples de transferts de flocons, c'est à dire des modes de réalisation du second procédé employant des fibres de flocons de manière décorative, sont décrits dans les brevets américains 4 292 100 et 4 396 662 dont est titulaire Higashiguchi ainsi que dans les brevets britanniques N' 2 065 031, de Maitland et 2 126 951 de Transworth. Des transferts sont obtenus en appliquant des flocons sur une feuille détachable pourvue d'un revêtement temporaire d'un adhésif libérable ou détachable. Les flocons sont ensuite colorés à l'aide d'encres de couleurs différentes et ils sont revêtus d'une couche de liaison et d'un adhésif fondant à chaud, selon une configuration ou un dessin décoratif désiré. Les transferts sont appliqués sur les articles par application de chaleur et de pression. La feuille détachable est ensuite enlevée par pelage en laissant un dessin ou une configuration terminée. Des transferts de flocons multicolores classiques présentent également un certain nombre d'inconvénients. Le problème sous-jacent de base résulte en ce que les transferts de flocons nécessitent une fibre très courte et par conséquent ils sont relativement plats si bien qu'il n'est pas possible d'obtenir un flocage multicolore présentant une texture pelucheuse. Par conséquent il n'est pas possible d'obtenir un transfert présentant un aspect de structure riche, en utilisant des flocons, ce procédé ne justifiant pas les dépenses supplémentaires qu'entraine sa mise en oeuvre par rapport au procédé classique d'impression à l'écran ou au tamis. A cet égard, les fibres des flocons utilisées dans les transferts de flocons classiques doivent être courtes étant donné qu'il existe une limitation fondamentale de la mise en oeuvre des procédés classiques de fabrication de transferts de flocons due à des problèmes de pénétration des encres d'impression dans les fibres des flocons pour l'obtention du dessin désiré. Des fibres de flocons typiques utilisées dans des transferts de flocons présentent généralement une longueur de l'ordre de 0,3 mm étant donné que, si l'on utilise des fibres plus longues. que 0,3 mm, il est difficile ensuite de faire pénétrer l'encre qui est appliquée sur toute la longueur des fibres. Si une quantité suffisante d'encre est appliquée, il se produit un dessin ou une configuration présentant un aspect à contours estompés. Ceci constitue une différence par rapport au procédé de flocage direct qui peut utiliser des flocons présentant une longueur de l'ordre de 0,5 mm à 3 mm. Par conséquent l'un des objets de l'invention est de produire un transfert de flocons multicolores à texture pelucheuse qui présente un aspect tri-dimensionnel en utilisant des flocons de longueur plus importante que les procédés utilisés jusqu'à présent. Un autre objet de l'invention est d'apporter un procédé de production de transferts de flocons multicolores à texture pelucheuse, par lots contenant plus d'un transfert chacun. Encore un autre objet de cette invention est d'apporter un procédé de décoration d'objets ou d'articles à l'aide d'un dessin ou d'une configuration multicolore à texture pelucheuse, ne présentant pas les inconvénients et les limites des procédés de flocage direct. Enfin l'invention se propose également d'apporter aux fabricants de tels produits des procédés économiques permettant d'obtenir des dessins ou des configurations de flocage à texture pelucheuse au lieu des dessins obtenus par impression à l'écran. D'une façon générale la présente invention concerne un transfert de flocons multicolores comportant des flocons présentant une longueur de fibres supérieure à environ 3 mm jusqu'à environ 5 mm et de préférence supérieure à environ 5 mm jusqu'à environ 1 cm et supérieure à 1 mm pour l'obtention de la structure pelucheuse préférée. En outre la présente invention concerne également un article textile comportant: un matériau de substrat; une couche d'un adhésif de liaison compartant une configuration ou un dessin pré-déterminé, appliqué sur le substrat et, des flocons pré-colorés d'au moins deux couleurs différentes adhérant sur la couche. Selon la présente invention on apporte également un procédé pour l'application de transferts de flocons multicolores sur un matériau de substrat qui consiste à disposer d'un transfert de flocons multicolores présentant une longueur de fibres supérieure à environ 3 mm, jusqu'à environ 5 mm, et de préférence supérieure à 5 mm jusqu'à 1 cm, et mieux supérieure à 1 cm et à appliquer le transfert de flocons multicolores en utilisant la chaleur et la pression sur un matériau de substrat tel qu'un article textile ou un tissu qui peut présenter une surface irrégulière ou ayant une texture. 4 2624035 Pour obtenir les résultats mentionnés ci-dessus cette invention concerne un procédé de fabrication de transferts de flocons multicolores ou de feuilles de transferts qui consiste à réaliser un flocage séquentiel de flocons pré-colorés différents dans un dessin ou une configuration de couleurs pré-déterminée dans un dessin d'ensemble en utilisant des flocons présentant des fibres de longueurs relativement importantes de manière à obtenir un transfert de flocons à texture pelucheuse. Plus particulièrement cette invention a pour objet un procédé pour la fabrication de feuilles de transferts qui consiste à former sur la surface d'une feuille de base une couche adhésive permettant une adhérence temporaire d'une pluralité de fibres de flocons colorés de façon différente sur la feuille de base, à coller de façon temporaire les flocons de couleurs différentes sur la couche adhésive afin de former une couche de fibres multicolores et à appliquer un adhésif dans la couche de fibres multicolores selon une configuration ou un dessin désiré en formant une couche adhésive de liaison, ce procédé étant caractérise en ce que les fibres de flocons colorés sont pré-colorées selon la pluralité de couleurs différentes avant de réaliser le collage sur la couche adhésive des différentes fibres de flocons de couleurs différentes. La présente invention concerne également un procédé pour la réalisation d'un transfert de flocons multicolores qui consiste à imprimer un adhésif détachable ou libérable selon un dessin ou une configuration prédéterminée sur une feuille de base, à réaliser un flocage séquentiel de fibres de flocons de couleurs différentes au travers d'une section ouverte d'une barrière dans l'adhésif de manière à obtenir une pluralité de configurations ou de dessins de couleurs uniques pré-déterminées permettant de réaliser le dessin ou la configuration pré-déterminé et à appliquer un adhésif de liaison sur les extrémités libres des fibres de flocons. La présente invention concerne également un transfert de flocons multicolores qui comporte: une feuille de base ayant une aire de surface revêtue d'un adhésif détachable ou libérable; des fibres de flocons précolorées selon au moins deux couleurs différentes dont les extrémités adhérent à ladite aire de surface de manière à former des configurations ou des dessins de couleurs pré- déterminées, selon un dessin ou une configuration désirée et, un adhésif de liaison appliqué sur les autres extrémités desdites fibres de flocons pré- colorés, le transfert de flocons multicolores selon la présente invention 2 2624035 comportant en outre de préférence une couche d'un adhésif supplémentaire venant recouvrir l'adhésif de liaison. Pour la mise en oeuvre de la présente invention les flocons colorés comportent des fibres ayant une longueur supérieure à 0,3 mmpar exemple une longueur de l'ordre de 0,5 à 3 mm mais de préférence une longueur d'au moins 3 mm environ Jusqu'à environ 5 mm, bien que des fibres présentant une longueur supérieure à 5 mm, et notamment supérieure à 1 cm soient préférées afin de produire des transferts de flocons présentant une structure pelucheuse. Les fibres des flocons sont constituées de matériaux conducteurs tels que notamment des matériaux synthétiques choisis dans le groupe comprenant la rayonne, les polyamides tels que le "Nylon", les matières polyesters et polyamides, la rayonne étant le matériau préféré. La feuille de base est consituée d'un matériau choisi dans le groupe qui comprend le papier, la résine et les feuilles métalliques et de préférence elle est constituée par une feuille de papier dimensionnellement stable, pouvant être transparente. L'adhésif de liais on est une résine choisie de préférence dans le groupe qui comprend le chlorure de polyvinyl, l'acétate de polyvinyY, la polyuréthane, les polyesters, les polyamides et la résine acrylique telle qu'une résine acrylique à base d'eau et il peut également comporter un adhésif fondant à chaud choisi par exemple dans le groupe comprenant les polyesters et les polyamides tel que le "Nylon", qui est appliqué de préférence sous la forme d'une couchedadhésif séparée. D'autres caractéristiques et avantages de la présente invention ressortiront de la description faite ci-après en référence au dessin annexé sur lequel: La figure 1 est une vue en section droite des transferts multicolores selon la présente invention et La figure 2 est également une vue en section droite d'un transfert multicolore selon la présente invention, conforme à la Figure 1, montrant son application sur un article textile ou un tissu. Ainsi qu'on le voit sur la Figure 1, le transfert désigné dans son ensemble par la réf. 2 comprend une feuille de base 4, constituée par exemple d'un papier dimensionnellement stable, sur laquelle on a appliqué un adhésif de transfert de flocons classique 6, généralement une cire de silicone. Cependant, la feuille de base peut être constituée de n'importe quel matériau pouvant être 6 2624035 utilisé de façon convenable avec l'adhésif permettant de réaliser une adhérence temporaire des fibres des flocons. Bien que l'on préfère utiliser du papier, notamment du papier traité, on peut également employer des feuilles de résine et des feuilles métalliques. En fonction des effets recherchés et des matériaux utilisés pour constituer la feuille, la feuille de base peut être transparente, translucide ou opaque. L'adhésif libérable ou détachable 6 est appliqué au revers d'un dessin ou d'une configuration désirée c'est à dire une configuration qui correspond à la totalité de l'image sur laquelle on veut appliquer le flocage. Cet adhésif détachable ou libérable peut être appliqué sous la forme d'une solution ou d'un- émulsion telle qu'une résine ou un copolymer, tel que de l'acétate de polyvinyle, de l'alcool polyvinylique, du chlorure de polyvinyle, du polyvinyl-butyral, des dérivés de la cellulose, des dérivés du caoutchouc, de l'amidon, de la caséine, de la dextrine, de la gomme arabique, de la carboxyméthyl-cellulose, de la colophane ou des compositions comportant deux ou plus des éléments mentionnés ci- dessus. Les flocons 8 sont constitués de préférence de fibres qui peuvent être désignées sous l'appellation générale de fibres de flocons. Les flocons peuvent être constitués de rayonne ou d'autres types de matériaux conducteurs tels que notamment des polyamides, notamment du "Nylon", des polyesters et autres fibres synthétiques similaires et ils sont appliqués sur l'adhésif activé 6 par tout procédé classique électrostatique, enduction, pulvérisation ou par gravité par exemple par pulvérisation ou vibrations. Le flocon 8 est recouvert d'un adhésif de liaison 10, constitué par exemple d'une résine acrylique à base d'eau qui assure la liaison du flocon en un bloc unitaire. De préférence, l'adhésif de liaison est appliqué sous la forme d'une solution ou d'une émulsion. De préférence l'adhésif de liaison contient une -résine, telle que du chlorure de polyvinyle de l'acétate de polyvinyle, du polyuréthane, un polyester, un polyamide et une résine acrylique, qui de préférence est une résine acrylique à base d'eau tel que mentionné cidessus. L'adhésif de liaison 10 peut contenir des adhésifs supplémentaires ou additionnels notamment un adhésif fondant à chaud, constitué généralement d'un polyester en grains ou d'un polyamide tel que le "Nylon" de manière à assurer la liaison du transfert sur un substrat. En variante, l'adhésif fondant à chaud 12 peut constituer une couche séparée. L'utilisation de couches séparées d'adhésifs à chaud est préférable. En outre on peut utiliser dans ce but d'autres adhésifs 7 2624035 sensibles à la chaleur tels que du chlorure de polyvinyle, des résines acryliques thermo-plastiques, un polyéthylène, un polyamide, un polyuréthane, des dérivés du caoutchouc ou du pétrole, de la paraffine, le polyuréthane étant cependant préféré. Afin d'obtenir un effet multicolore, le flocon 8 est appliqué au travers d'une barrière qui se présente de préférence sous la forme d'un écran ou d'un tamis comportant des mailles, similaire à une toile métallique. Cet effet multicolore est obtenu en utilisant des flocons pré-colorés de manière différente. Dans le présent contexte, l'expression flocon pré-coloré signifie que le flocon a été coloré avant d'être appliqué sur l'adhésif, par flocage, collage ou autres procédés similaires. En fonction du dessin - ou de la configuration d'ensemble recherchée, ainsi que du nombre de couleurs de flocons qui doivent être utilisées, on prépare un nombre approprié de barrières d'écrans ou de tamis, présentant des sections ouvertes de manière à permettre le passage des flocons selon une configuration pré- déterminée ou selon un dessin coloré désiré. En variante, on peut dans ce but masquer séquentiellement un écran. Dans tous les cas, les sections ouvertes de chaque masque ou de chaque écran ou tamis, sont conçues ou réalisées de manière à permettre le passage des fibres des flocons, selon une configuration qui correspond aux zones ou surfaces du dessin final, lequel correspond à l'une seulement de la pluralité de couleurs, par exemple une configuration de couleurs, devant être utilisée dans le dessin ou la configuration finale ou d'ensemble. Selon la présente invention, chaque couleur de flocons est appliquée en utilisant un écran ou un tamis différent de manière que le flocon particulier pré-coloré traverse la section ouverte de l'écran ou du tamis sur une section correspondante de l'adhésif libérable ou détachable 6 en formant une configuration ou un dessin de couleurs. Tant que le flocon pré-coloré qui constitue le dessin en couleurs n'exige pas une impression à l'aide d'une encre, à la suite du flocage, comme c'est le cas dans un transfert multicolore classique, la longueur du flocon peut être aussi importante que l'exige la pratique du transfert, en fonction de l'effet esthétique récherché. A cet égard, les fibres de flocons peuvent présenter une longueur sensiblement supérieure à 0,3 mm ou même supérieure à 0,5-3mm, la limitation principale résultant de l'aspect pelucheux recherché en ce qui concerne la texture du transfert de flocons finalement obtenu. A cet égard on peut utiliser des transferts de flocons présentant une longueur de fibres supérieure à 3 mm jusqu'à 5 mm et même plus de manière à obtenir un transfert de flocons tridimensionnel, d'aspect plus pelucheux et de couleurs plus vives que les transferts de floccns ayant des fibres plus courtes, par exemple de 0, 3 mm ou 0,5 à 3 mm. Par conséquent, selon la présente invention on prefère utiliser des flocons comportant une longueur de fibres qui est comprise entre 5 mm et 1 cm, une longueur de fibres supérieure à 1 cm étant encore plus préférable. La Figure 2 illustre l'application du transfert sur un matériau textile 14 tel qu'un vêtement ou sur toute autre surface. Selon la présente invention, le matériau de substrat, c'est à dire le tissu ou l'article textile peut présenter une surface régulière, relativement lisse, par exemple une pièce de tissu ou bien ce matériau de substrat peut présenter une surface irrégulière ou texturée, il s'agit alors d'un matériau textile ayant l'aspect d'un filet utilisé par exemple dans la fabrication de nombreux types de vêtements de sport tels que notamment les jerseys des maillots de joueurs de football américain et des casquettes des joueurs de base-ball. Par ailleurs bien qu'on utilise généralement des transferts de flocons qui sont appliqués sur les surfaces sensiblement plates d'un vêtement, les transferts de flocons selon la présente invention conviennent particulièrement bien à l'application d'un dessin floqué sur une surface ondulée ou incurvée, sans nuire à l'aspect vif ou aux autres caractéristiques du dessin floqué. Par conséquent le transfert de flocons selon la présente invention est particulièrement avantageux en ce qu'il peut être appliqué à presque tous les types de surfaces indépendamment de leur texture ou de leur configuration. Par exemple, bien que les articles textiles ou les tissus sur lesquels sont transférés les dessins de flocons peuvent être constitués d'un tissé à mailles serrées, les transferts de flocons selon la présente invention peuvent être également appliqués sur des tissus à mailles ouvertes ou larges notamment sur des matériaux textiles en forme de filet. La surface fondant à chaud 12 est appliquée contre l'article textile 14. On applique ensuite de la chaleur et de la pression - sur la feuille détachable 4 afin d'assurer la liaison entre le transfert et le vêtement. En suite on enlève du flocon 8 la feuille détachable 4 avec l'adhésif 6. On obtient ainsi un transfert qui est fixé de façon permanente sur le vêtement. A cet égard, la présente invention peut être appliquée à tout type de vetements ou pièces d'habillement sur lequel on veut fixer ou imprimer un mot, un dessin, un logo, un emblème, ou toute autre signe ou symbole, par exemple des maillots, chemises, jerseys, vestons, pantalons, shorts, coiffures telles que casquettes etc..., ces pièces d'habillement étant plus particulièrement 9 2624035 destinées à être portées lors d'activités sportives, notamment des maillots de football américain et des casquettes de base-ball. La présente invention utilise les matériaux et les techniques de flocage décrits d'une manière générale dans les brevets américains N' 3 79S 050, 4 292 100 et 4 396 662 ainsi que dans les demandes de brevets britanniques publiées sous les N' 2 605 031 et 2 126 951, auxquels on est prié de bien vouloir se reporter. Bien que la présente invention utilise et met en oeuvre des matériaux et des techniques classiques qui peuvent être généralement trouvés et décrits dans diverses publications antérieures, la manière spécifique selon laquelle le procédé d'invention est mis en oeuvre permet d'utiliser des flocons de longueur plus importantzque celle qu'il était possible d'utiliser jusqu'à présent, si bien que la combinaison particulière des éléments decrite ci-dessus et le mode particulier de mise en oeuvre de cette combinaison, conforme à la présente invention, produisent un transfert de flocons et donc un flocage unique et de qualité supérieure à l'état actuel de la technique. Exemple On donne ci-après un exemple illustratif et non limitatif d'un mode de mise en oeuvre d'un procédé de production de transferts de flocons selon la présente invention. Ce procédé comporte les étapes suivantes: a) - une couche acrylique 6 est appliquée au revers d'une configuration ou d'un dessin pré-déterminé d'une feuille de base dimensionnellement stable 4, par exemple un papier de liaison; b) - une première couleur de fibres de flocons 8, constituées de polyamide notamment de "Nylon', ayant une longueur de fibres d'environ 5 mm, est amenée à traverser un écran ou tamis de polyester monofilament, pendant 10 à 15 secondes dans un champ électrostatique. L'écran comporte des sections ouvertes dans des zones qui correspondent à la première section colorée du dessin inversé. Etant donné que la cire agit en tant que base pour les particules chargées, le flocon 8 est noyé dans la couche de cire 6; c) - ce processus est ensuite suivi pour chaque couleur successive des fibres du flocon de "Nylon" 8 c'est à dire que l'on effectue un flocage par voie électrostatique de manière à obtenir le dessin ou la configuration désirée, après quoi l'article résultant est séchée. 2624035 d) - les extrémités du flocon exposé 8 sont imprimées en utilisant un équipement d'impression classique avec un liant acrylique à base d'eau 10 (40 à % d'eau). Ce liant 10 assure la liaison du flocon 8 et en outre il assure une opacité et une brillance sous l'effet de la lumière réfléchie. e) - Le liant 10 est saupoudré d'un adhésif fondant à chaud 12, du type polyuréthane et le transfert est ensuite séché à l'air. f) - après avoir éliminé par brossage et mise sous vide l'adhésif 12 en excès, le transfert est placé dans un sécheur à infra-rouge de manière à réticuler le liant 10 et l'adhésif 12 afin d'obtenir le transfert de flocons multicoloresselon la presente invention. Afin d'appliquer le transfert sur un article textile 14, la surface adhésive 12 est positionnée sur le textile 12. Une surface chaude, chauffée à une température de l'ordre de 150 à 175 C est appliquée contre le papier pendant environ 20 à 30 secondes. On laisse le transfert se refroidir, de préférence jusqu'à ce qu'il puisse être manipulé à la main et le papier 4 ainsi que la cire 6 sont enlevés en détachant par pelage le papier 4 du flocon 8. On transfére ainsi le dessin ou la configuration de flocons désirée qui est ainsi fixée de façon permanente sur l'article textile. Il demeure bien entendu que la présente invention n'est pas limitée aux divers exemples de réalisation et d'application décrits et mentionnés cidessus, mais qu'elle en englobe toutes les variantes. 2 6243 5 REVENDICATIONS. 2624035 1 - Procédé de fabrication d'un transfert de flocons multicolores caractérisé en ce qu:'il consiste à: - imprimer un adhésif détachable ou libérable sur une feuille de base, - réaliser un flocage de-façon séquentielle, de flocons de couleurs différentes au travers d'une section ouverte d'une barrière dans l'adhésif de manière à former une pluralité de configurations de couleurs uniques prédéterminées disposées de manière à constituer un dessin prédéterminé et - appliquer un adhésif de liaison sur les extrémités libres desdits flocons. 2 - Procédé selon la revendication 1 caractérisé en ce que ladite feuille de base est un matériau choisi dans le groupe comprenant le papier, la résine et les feuilles métalliques. 3 - Procédé selon la revendication 2 caractérisé en ce que ladite feulle de base est du papier. 4 - Procédé selon la revendication 2 caractérisé en ce que ladite feuille de base est transparente. - Procédé selon la revendication 1 caractérisé en ce que les flocons colorés comprennent des fibres qui présentent une longueur comprise entre 3 et 5 mm. 6 - Procédé selon la revendication I caractérisé en ce que les flocons colorés comprennent des fibres qui présentent une longueur comprise entre mm et 1 cm. 7 - Procédé selon la revendication t caractérisé en ce que les flocons colorés comprennent des fibres qui présentent une longueur d'au moins 1 cm environ. 8 - Procédé selon la revendication 1 caractérisé en ce que les flocons de différentes couleurs comprennent des fibres ayant une longueur supérieure à 0,3 mm. - 12 - 9 - Procédé selon la revendication 1 caractérisé en ce que ladite barrière est un tamis à mailles. - Procédé selon la revendication 1, caractérisé en ce que ledit adhésif de liaison est une résine. 11 - Procédé selon la revendication 10, caractérisé en ce que ladite résine est choisie dans le groupe qui comprend: le chlorure de polyvinyle, l'acétate de polyvinyle, le polyuréthane, le polyester de polyamide et la résine acrylique. 12 - Procédé selon la revendication 1 caractérisé en ce que ledit adhésif de liaison est une résine acrylique. 13 - Procédé selon la revendication 1 caractérisé en ce que ledit adhésif de liaison est un adhésif fondant à chaud. 14 - Procédé selon la revendication 13 caractérisé en ce que ledit adhésif fondant à chaud est choisi dans le groupe comprenant le polyuréthane, le polyester et les résines polyamides. - Procédé selon la revendication 14 caractérisé en ce qu'il comporte l'étape supplémentaire qui consiste à appliquer un adhésif fondant à chaud en tant que couche adhésive séparée. 16 - Procédé selon la revendication 1 caractérisé en ce que lesdits flocons comprennent des matériaux conducteurs. 17 - Procédé selon la revendication 16 caractérisé en ce que ledit matériau conducteur est une matière synthétique. 18 - Procédé selon la revendication 17 caractérisé en ce que les fibres des floqonscomprennent un matériau choisi dans le groupe comprenant la rayonne, les acryliques, les résines polyamides, et les matières polyamides et polyesters. 19 - Procédé selon la revendication 18, caractérisé en ce que ledit matériau est une résine polyamide. 20 - Transfert de flocons multicolores caractérisé en ce qu'il comprend: - 13 - - une feuille de base ayant une aire de surface revêtue d'un adhésif détachable-ou libérable - des flocons précolorés d'au moins deux couleurs différentes dont des extrémités adhèrent à ladite aire de surface en formant des configurations de couleurs prédéterminées constituant un dessin et - un adhésif de liaison appliqué sur les autres extrémités desdits flocons précolorés. 21 - Transfert de flocons multicolores selon la revendication 20 caractérisé en ce que lesdits flocons précolorés comprennent des fibres ayant une longueur supérieure à 0,3 mm. 22 - Transfert de flocons multicolores selon la revendication 21 caractérisé en ce que ladite longueur est comprise entre 0,5 et 3 mm. 23 - Transfert de flocons multicolores selon la revendication 21 caractérisé en ce que ladite longueur est comprise entre 3 et 5 mm. 24 - Transfert de flocons multicolores selon la revendication 23 caractérisé en ce que ladite longueur est comprise entre 5 mm et 1 cm. - Transfert de flocons multicolores selon la revendication 21 caractérisé en ce que ladite longueur est supérieure à 1 cm. 26 - Tranfert de flocons multicolores selon la revendication 21 caractérisé en ce que lesdits flocons comprennent des matériaux conducteurs. 27 - Transfert des flocons multicolores selon la revendication 26 caractérisé en ce que ledit matériau conducteur est une matière synthétique. 28 - Transfert de flocons multicolores selon la revendication 27 caractérisé en ce que ladite matière synthétique est choisie dans le groupe qui comprend les acryliques, la rayonne, les résines polyamides et les polyamides et polyesters. 29 - Transfert de flocons multicolores selon la revendication 28 caractérisé en ce que lesdits flocons comprennent des résines polyamydes. - 14 - - Transfert de flocons multicolores selon la revendication 26 caractérisé en ce que ladite feuille de base est choisie dans le groupe comprenant le papier,la résine, et les feuilles métaliques. 31 - Transfert de flocons multicolores selon la revendication 30 caractérisé en ce que ladite feuille est constituée de papier. 32 - Transfert de flocons multicolores selon la revendication 30 caractérisé en ce que ledit adhésif détachable ou libérable est choisi parmi les éléments du groupe qui comprend: la cire de silicone, l'acétate de polyvinyle, l'alcool polyvinylique, le chlorure de polyvinyle,le polyvinyle butyral, les résines acryliques, le polyuréthane, les polyesters, les polyamides, les dérivés de la cellulose, les dérivés du caoutchouc, l'amidon, la caséine, la dextrine, la gomme arabique, la carboxy methyl cellulose, la résine et des mélanges de deux au moins desdits éléments. 33 - Transfert de flocons multicolores selon la revendication 32, caractérisé en ce que ledit adhésif libérable ou détachable est de la cire de silicone. 34 - Tranfert de flocons multicolores selon la revendication 32, caractérisé en ce que ledit adhésif de liaison comprend une résine. - Tranfert en flocons multicolores selon la revendication 34 caractérisé en ce que ladite résine est choisie dans le groupe qui comprend le chlorure de polyvinyle, l'acétate polyvinylique, le polyurétane,les polyesters, les polyamides, et les résines acryliques. 36 - Transfert de flocons multicolores selon la revendication 35 caractérisé en ce que ladite résine est une résine acrylique. 37 - Tranfert de flocons multicolores selon la revendication 36 caractérisé en ce que ladite résine acrylique est une acrylique à base d'eau. 38 - Transfert de flocons multicolores selon la revendication 34 caractérisé en ce que ledit adhésif de liaison comporte un adhésif supplémentaire choisi dans le groupe qui comprend les adhésifs fondant à chaud. 39 - Transfert de flocons multicolores selon la revendication 38 caractérisé en ce que ledit adhésif fondant à chaud est choisi dans le groupe comprenant le polyuréthaneles polyesters, les polyamides et les résines de polyamide. - 15 - - Transfert de flocons multicolores selon la revendication 20 caractérisé en ce qu'il comporte en outre une couche d'adhésif supplémentaire recouvrant ledit adhésif de liaison. 41 - Tranfert de flocons multicolores selon la revendication 40 caractérisé en ce que ledit adhésif supplémentaire est choisi dans le groupe qui comprend le polyuréthane, les polyesters, les polyamides, les résines de polyamides,le polyéthylène, les résines acryliques thermoplastiques, le chlorure de polyvinyle, la paraffine et les dérivés du caoutchouc et du pétrole. 42 - Transfert de flocons multicolores selon la revendication 41 caractérisé en ce que l'adhésif supplémentaire est choisi dans le groupe comprenant le polyuréthane, les polyesters, et les polyamides. 43 - Procédé pour la fabrication de feuilles de transfert qui consiste à: - former sur la surface d'une feuille de base une couche adhésive pour assurer une adhérence temporaire d'une pluralité de fibres de flocons de différentes couleurs sur la feuille de base, - coller temporairement lesdits flocons de différentes couleurs sur ladite couche adhésive en vue de former une couche de fibres multicolores et - appliquer un adhésif dans ladite couche de fibres multicolores pour obtenir une configuration désirée en formant une couche adhésive de liaison, Caractérisé en ce que lesdits flocons colorés sont précolorés en ladite pluralité de couleurs différentes avant le collage des fibres de flocons de couleurs différentes sur ladite couche adhésive. 44 - Procédé de fabrication d'une feuille de transfert multicolore selon la revendication 43, caractérisé en ce que lesdits flocons colorés comprennent des fibres dont la longueur est comprise entre 3 et 5 mm. - Procédé selon la revendication 44 caractérisé en ce que ladite longueur est comprise entre 5 mm et 1 cm. 46 - Transfert de flocons multicolores caractérisé en ce qu'il comporte des flocons ayant des fibres dont la longueur est supérieure à 3 mm environ. - 16 - 47 - Transfert selon la revendication 46 caractérisé en ce que ladite longueur est comprise entre 3 et 5 mm. 48 - Transfert selon la revendication46 caractérisé en ce que ladite longueur est comprise entre 5 mm et 1 cm 49 - Transfert selon la revendication4'6 caractérisé en ce que ladite longueur est supérieure à 1 cm. 50 - Tissu caractérisé en ce qu'il comprend: - un matériau de substrat une couche d'un adh e liaison présentant un dessin ou une confi-.:.ration prédéterminée appiiqu_ Ad Ledit substrat et, - des flocons précolorés d'au moins deux couleurs différentes adhérant à ladite couche. 51 - Tissu selon la revendication 50 caractérisé en ce que lesdits flocons comprennent des fibres ayant une longueur supérieure à environ 3 mm. 52 - Tissu selon la revendication 51 caractérisé en ce que ladite longueur est comprise entre 3 et 5 mm environ. 53 - Tissu selon la revendication 51 caractérisé en ce que ladite longueur est comprise entre 5 mm et 1 cm environ. 54 - Tissu selon la revendication 51 caractérisé en ce que ladite longueur est supérieure à 1 cm environ. - Procédé pour appliquer un dessin ou une configuration de flocons sur un produit qui consiste à: - imprimer un adhésif détachable ou libérable sur une pluralité de feuilles de base, - effectuer un flocage à l'aide de flocons précolorés de couleurs différentes dans ledit adhésif pour former une pluralité de configurations ou de dessins colorés dans ladite configuration prédéterminée dudit adhésif. - appliquer un adhésif de liaison sur les extrémités libres des flocons précolorés afin de former des feuilles de transfert de flocons et transférer lesdits flocons précolorés de l'une desdites feuilles de flocons sur un matériau de substrat pour donner des couleurs vives aux flocons de 17 - ladite configuration ou dudit dessin sur ledit matériau de substrat produisant ainsi un flocage de configuration désirée. 56 - Procédé selon la revendication 55 caractérisé en ce que lesdits flocons comportent une longueur qui est supérieure à 3 mm. 57 - Procédé selon la revendication 56 caractérisé en ce que ladite longueur est comprise entre 3 et 5 mm. 58 - Procédé selon la revendication 56 caractérisé en ce que ladite longueur est comprise entre 5 mm et 1 cm. 59 - Procédé selon la revendication 56 caractérisé en ce que ladite longueur est supérieure à 1 cm.